(57)【要約】【課題】胴板と鏡板とを嵌合する際は剛性を確保して嵌合作業を容易とすると共に、胴板と鏡板の接合後は応力集中箇所をなくすことができる缶体の製造方法を提供する。【解決手段】鏡板１を円筒状の胴板２に嵌合して組み立てる缶体１０の製造方法において、鏡板１の胴板２との嵌合部近傍に周方向に沿った環状の第１補強リブ４を設けると共に、胴板２の鏡板１との嵌合部近傍に周方向に沿った環状の第２補強リブ５を設ける工程と、胴板２と鏡板１とを嵌合して接合する工程と、鏡板１の第１補強リブ４と胴板２の第２補強リブ５を平坦化する工程とからなる。【選択図】図１
2012240080.tif 000002
【特許請求の範囲】
【請求項１】
鏡板を円筒状の胴板に嵌合して組み立てる缶体の製造方法において、
前記鏡板の前記胴板との嵌合部近傍に周方向に沿った環状の第１補強リブを設けると共に、前記胴板の前記鏡板との嵌合部近傍に周方向に沿った環状の第２補強リブを設ける工程と、
前記胴板と前記鏡板とを嵌合して接合する工程と、
前記鏡板の第１補強リブと前記胴板の第２補強リブを平坦化する工程とからなる缶体の製造方法。
【請求項２】
前記鏡板の第１補強リブと前記胴板の第２補強リブを平坦化する工程は、前記胴板と前記鏡板とを嵌合して接合した前記缶体内部に、液体又は気体を満たしその圧力により第１補強リブ及び第２補強リブを平坦化する請求項１に記載の缶体の製造方法。
【請求項３】
前記鏡板の第１補強リブと前記胴板の第２補強リブを平坦化する工程は、第１補強リブ及び第２補強リブに対して外側及び内側から加工ローラーを押し付けることにより平坦化する請求項１に記載の缶体の製造方法。
【請求項４】
前記鏡板の第１補強リブと前記胴板の第２補強リブを平坦化する工程は、前記胴板と前記鏡板とを嵌合して接合した前記缶体内部に液体又は気体を満たすと共に、第１補強リブ及び第２補強リブに対して外側から加工ローラーを押し付けることにより平坦化する請求項１に記載の缶体の製造方法。
【請求項５】
第１補強リブ及び第２補強リブは外側又は内側に張り出したリブである請求項１から請求項４のいずれか１項に記載の缶体の製造方法。
【発明の詳細な説明】
【技術分野】
【０００１】
この発明は、電気温水器等を構成する缶体の製造方法に関するものである。
【背景技術】
【０００２】
従来、電気温水器等の缶体は胴板とその両端に取り付けられる鏡板から構成され、缶体の胴板及び鏡板の耐圧強度を高めるため、下記に述べる手段が採られていた。すなわち、特許文献１においては、缶体の胴板に少なくとも内側に凸形状とした耐圧補強用の張り出しリブをリング状に形成していた。また、特許文献２においては、缶体を形成する胴板の内周面適所に周方向に沿う環状の胴板補強リブを溶接すると共に、鏡板の内面に鏡板補強リブを溶接していた。
【先行技術文献】
【特許文献】
【０００３】
【特許文献１】特許第２７０９９６０号（請求項１、図１等）
【特許文献２】実公平２−２８３５７号（課題を解決するための手段）
【発明の概要】
【発明が解決しようとする課題】
【０００４】
しかしながら、缶体を構成する胴板及び鏡板の材料をその期待される性能を損なわない限界まで薄肉化した場合、上記従来の技術では、補強用の張り出しリブや、缶体内部に補強板を溶接した箇所で応力集中が起こりタンクの内圧疲労特性を著しく低下せしめることとなる。その結果、缶体を構成する胴板及び鏡板の十分な材料の材料薄肉化ができず、コスト低減を達成出来ないという課題があった。
【０００５】
この発明は上記のような課題を解決するためになされたものであり、胴板と鏡板とを嵌合する際は剛性を確保して嵌合作業を容易とすると共に、胴板と鏡板の接合後は応力集中箇所をなくすことができる缶体の製造方法を提供する。
【課題を解決するための手段】
【０００６】
この発明の缶体の製造方法は、鏡板を円筒状の胴板に嵌合して組み立てる方法において、鏡板の胴板との嵌合部近傍に周方向に沿った環状の第１補強リブを設けると共に、胴板の鏡板との嵌合部近傍に周方向に沿った環状の第２補強リブを設ける工程と、胴板と鏡板とを嵌合して接合する工程と、鏡板の第１補強リブと胴板の第２補強リブを平坦化する工程とからなるものである。
【発明の効果】
【０００７】
この発明の缶体の製造方法によれば、胴板と鏡板とを嵌合する際には、第１補強リブ及び第２補強リブが設けられ胴板と鏡板の剛性が保たれるため、嵌合作業が容易となる。そして、胴板と鏡板の接合後は、第１補強リブと第２補強リブを平坦化するため、缶体内部の圧力による応力集中箇所がなくなり、缶体の耐疲労特性を損なうことがない。そのため、缶体の材料を薄肉化することが可能となる。
【図面の簡単な説明】
【０００８】
【図１】この発明の実施の形態１による缶体の製造プロセスを示した斜視図である。
【図２】この発明の実施の形態１による缶体の製造プロセスを示した斜視図である。
【図３】この発明の実施の形態１による缶体の製造プロセスを示した斜視図である。
【図４】この発明の実施の形態１による缶体の製造プロセスを示した斜視図である。
【図５】この発明の実施の形態１による缶体の製造プロセスを示した斜視図である。
【図６】この発明の実施の形態２による缶体の製造プロセスの補強リブを平坦化する工程を示す図である。
【図７】この発明の実施の形態２による缶体の製造プロセスの補強リブの平坦化工程のより詳細な説明図である。
【発明を実施するための形態】
【０００９】
実施の形態１．
この発明の実施の形態１による缶体の製造方法を図に基づいて説明する。図１から図５は、この発明の実施の形態１による缶体の製造プロセスを示した斜視図である。
図１において、缶体１０は、胴板２とその両端に取り付けられる鏡板１とから構成される。鏡板１は平板材料に対して深絞り成形を行い、端面を切り落として曲げ加工を施した後、天頂部に内容物を出し入れするためのニップル３を溶接する。そして、鏡板１に、胴板２と接合するための溶接用継手部の近傍に環状の第１補強リブ４を設ける。
一方、胴板２は、平板材料をロール成形し、そのロール成形の送り方向と垂直に長手溶接を実施（図示せず）して円筒状の物として作成する。さらに、胴板２は、鏡板１と同様に溶接用継手近傍に環状の第２補強リブ５を設ける。
【００１０】
図１では、第１及び第２補強リブ４、５は内側に張り出した形状となっている。後述するように缶体内部に内圧を加えた場合、内側に張り出した形状の方が平坦状に塑性変形させやすいためである。しかし、外側に張り出した補強リブであっても内圧によって軸方向に塑性変形させることで平坦状に戻すことができるので、外側に張り出した補強リブであっても良い。
また、第１及び第２補強リブ４、５の断面形状は、胴板２と鏡板１の嵌合が可能となる剛性が得られる断面係数とするのが良いが、後に第１及び第２補強リブ４、５を平坦化することを考え直線部を多く取る方がよい。
本実施の形態では胴板２と鏡板１を横倒しにした状態で嵌合することを想定しており、この場合、胴板２及び鏡板１の自重により断面の円形が楕円状に変形して組み立てにくい状態となる。例えば、従来の缶体の組立性と同等とするためには胴板２及び鏡板１ともに横倒しした時の天頂側の稜線部の低下が１０ｍｍ以下になるように断面係数を調整すればよい。
【００１１】
次に、図２に示すように、鏡板１と胴板２を嵌合する。前述したように本実施の形態では胴板２と鏡板１を横倒しにした状態で嵌合することを想定している。鏡板１と胴板２には嵌合部近傍に環状の第１及び第２補強リブ４、５が形成されているので剛性が保たれ、嵌合作業が容易となる。
【００１２】
次に、図３に示すように、胴板２と鏡板１の嵌合部を、溶接トーチ６と溶接ワイヤ７を用いて周方向に気密溶接する。なお、下記の図４及び図５に、周方向の溶接部１１０を示す。
【００１３】
次に、図４及び図５に示すように、胴板２と鏡板１とを気密溶接した缶体１０の内部に液体又は気体を充填して、コンプレッサやポンプ等の加圧源８の接続配管９とニップル３を接続し、気密溶接後の缶体１０に圧力を印加する。そして、第１及び第２補強リブ４、５を塑性変形させて元の平坦な状態つまり円筒形状に戻す。
ここで缶体１０内に印加する圧力は以下のように求める。すなわち、胴板２の外側半径をｒ、内圧をｐ、肉厚をｔとすると胴板周方向に発生する応力σｔ、胴板長手方向に発生する応力σzは式（１）で表される。
【００１４】
【数１】
2012240080.tif 000003
【００１５】
次に、１軸引張応力に変換するため式（２）からミーゼス応力σsを求める。
【００１６】
【数２】
2012240080.tif 000004
【００１７】
そして、ミーゼスσsが式（３）を満たすよう内圧ｐを反復計算により求める。この場合、第１及び第２補強リブ４、５の塑性変形によるスプリングバックを抑制するように内圧ｐを設定する。
【００１８】
【数３】
2012240080.tif 000005
【００１９】
以上のように、本実施の形態によれば、胴板２と鏡板１を理論上の限界近くまで薄肉化した場合であっても、胴板２と鏡板１とを嵌合する際に、第１補強リブ４及び第２補強リブ５により胴板２と鏡板１の剛性が保たれるため、嵌合作業が容易となる。そして、耐力より大きく破断応力より小さな応力が材料に発生するような内圧を缶体１０に印加することにより、鏡板１と胴板２の第１及び第２補強リブ４、５を塑性変形させて平坦化する。これにより、胴板と鏡板の接合後は、応力集中箇所となる部分を削減することができる。
【００２０】
また、缶体１０は一般的に製造後に気密、耐圧検査を行う。従って、上記本実施の形態の缶体内部に圧力を印加して補強リブを平坦化する工程において、検査時の缶体内部に充填する液体又は気体を流用すれば、検査と補強リブ除去加工を同時に行うことができ加工費を削減出来る効果がある。
【００２１】
実施の形態２．
この発明の実施の形態２による缶体の製造方法を図に基づいて説明する。図６はこの発明の実施の形態２による缶体製造プロセスの補強リブを平坦化する工程を示す図であり、図７は補強リブの平坦化工程のより詳細な説明図である。
【００２２】
本実施の形態に係る缶体１０は、実施の形態１と同様、胴板２とその両端に取り付けられる鏡板１とから構成され、鏡板１には胴板２と接合するための溶接用継手部の近傍に環状の第１補強リブ４が設けられ、胴板２には鏡板１と同様に溶接用継手近傍に環状の第２補強リブ５が設けられている。ただし、実施の形態１と相違する点は、鏡板１には、後述する加工ローラー１２を挿入するための開口部１Ａを有し、この開口部１Ａには図示しない蓋体が取り付けられようになっている。
【００２３】
次に、本実施の形態の缶体の製造プロセスについて説明する。胴板２と鏡板１の嵌合から気密溶接までの工程は実施の形態１と同様であるためここでは説明を省略する。
【００２４】
缶体１０の胴板２と鏡板１を気密溶接した後、缶体１０の外周部にスピニング加工ローラー１１を配置すると共に、鏡板１の開口部１Ａから缶体１０の内部にスピニング加工ローラー１２を挿入する。そして、第１及び第２補強リブ４、５を両ローラー１１及び１２で挟み込むことで、第１及び第２補強リブ４、５を塑性変形させて元の円筒状の平坦な状態に戻す。この場合、平坦なローラーで単純に押しつけただけではスプリングバックにより完全な平坦面とはならず応力集中箇所が残るため、図７に示すように、加工ローラー１１の加工表面にリブ張り出し方向とは逆に凹形状を設け、加工ローラー１２の加工表面に凸形状を設けて、リブ張り出し方向とは逆に張り出すまで加工する。この場合の張り出し量はスプリングバック分だけ加工することになるが材料種別や調質処理によりスプリングバック量は変化し、予測は困難であるため逆に張り出す量と加工後の平坦度との関係を実験により求めて決定することとする。
【００２５】
第１及び第２補強リブ４、５の形状は、図６及び図７に示すように、三角形状であることが好ましい。補強リブが三角形状であれば、両ローラー１１及び１２ともに三角形の３個の角部に当接する３個の加工ローラー（図示せず）を用意すれば、３個のローラーの軸方向位置や径方向位置を調整することにより、色々な深さや幅の補強リブに対応することができる。また、後に平坦化することを考えると、曲げ箇所が少ない三角形状の補強リブが好適である。ただし、補強リブの形状が半円形であっても四角形状等であっても構わない。
【００２６】
本実施の形態では、張り出し方向が缶の内向きの場合を挙げたが外向きの張り出しであってもローラーの凹凸を逆にすることで同様の加工が可能である。
【００２７】
本実施の形態によれば、実施の形態１と同様、胴板２と鏡板１とを嵌合する際には、第１補強リブ４及び第２補強リブ５が設けられ胴板２と鏡板１の剛性が保たれるため、嵌合作業が容易となる。そして、胴板２と鏡板１の接合後は、第１補強リブ４と第２補強リブ５を加工ローラー１１及び１２で平坦化するため、缶体内部の圧力による応力集中箇所がなくなり、缶体の耐疲労特性を損なうことがないため、材料を薄肉化することが可能である。
【００２８】
実施の形態３．
実施の形態１では、第１補強リブ４と第２補強リブ５を平坦化するために、胴板２と鏡板１とを嵌合して接合した缶体１０内部に液体又は気体を満たしその圧力により第１補強リブ４及び第２補強リブ５を平坦化した。また、実施の形態２では、第１補強リブ４と第２補強リブ５を平坦化するために、第１補強リブ４及び第２補強リブ５に対して外側及び内側から加工ローラー１１及び１２を押し付けることにより平坦化した。
これに対して、本実施の形態では、第１補強リブ４と第２補強リブ５を平坦化するために、胴板２と鏡板１とを嵌合して接合した缶体１０内部に液体又は気体を満たすと共に、第１補強リブ４及び第２補強リブ５に対して外側から加工ローラーを押し付けることにより平坦化する。
【００２９】
本実施の形態によれば、上記実施の形態と同様、胴板２と鏡板１とを嵌合する際には、第１補強リブ４及び第２補強リブ５が設けられ胴板２と鏡板１の剛性が保たれるため、嵌合作業が容易となる。そして、胴板２と鏡板１の接合後は、胴板２と鏡板１とを嵌合して接合した缶体１０内部に液体又は気体を満たすと共に、第１補強リブ４及び第２補強リブ５に対して外側から加工ローラーを押し付けることにより、第１補強リブ４と第２補強リブ５を平坦化するため、缶体内部の圧力による応力集中箇所がなくなり、缶体の耐疲労特性を損なうことがないため、材料を薄肉化することが可能である。
【符号の説明】
【００３０】
１  鏡体、２  胴体、４  第１補強リブ、５  第２補強リブ、６  溶接トーチ、
７  溶接ワイヤ、８  加圧源、９  接続配管、１０  缶体、１１  加工ローラー、
１２  加工ローラー。
【図１】
2012240080.tif 000006
【図２】
2012240080.tif 000007
【図３】
2012240080.tif 000008
【図４】
2012240080.tif 000009
【図５】
2012240080.tif 000010
【図６】
2012240080.tif 000011
【図７】
2012240080.tif 000012